(57)【要約】  シリコーンエラストマーと溶媒とのブレンドおよび化粧品として許容される担体を含むパーソナルケア組成物が開示され、溶媒は、オクタメチルシクロテトラシロキサン、デカメチルシクロペンタシロキサン、ドデカメチルシクロヘキサシロキサン、メチルトリメチコンとジメチコンとのブレンド、およびこれらの混合物から選択される揮発性シリコーン油であり、かつシリコーンエラストマーは式Ｉの化学構造を有する。組成物は有機日焼け止めを追加的に含んでもよい。スキンケアの利益、特には光防護を提供するための方法は、組成物を皮膚に局所適用することを含む。【特許請求の範囲】
【請求項１】
日焼け止め組成物であって、
（ｉ）シリコーンエラストマーと溶媒とのブレンドと、
（ｉｉ）化粧品として許容される担体と
を含み、前記溶媒が、オクタメチルシクロテトラシロキサン、デカメチルシクロペンタシロキサン、ドデカメチルシクロヘキサシロキサン、メチルトリメチコンとジメチコンとのブレンド、およびこれらの混合物から選択される揮発性シリコーン油であり、かつ
前記シリコーンエラストマーが、式Ｉの化学構造を有し、
ここで、
各Ｒ１は独立してＣ４〜３６のアルキル鎖、好ましくはＣ８〜１８であり、
各Ｒ２は独立してフェニルまたはＣＨ３であり、
各Ｒ３は独立してフェニルであり、かつ
各ｘは独立して３〜１００、好ましくは３〜２０の整数であり、各ｙは独立して１〜１００、好ましくは１〜２０の整数であり、各ｚは独立して１〜１００、好ましくは６〜５０の整数であり、各ｍは独立して１〜１００、好ましくは５〜３０の整数であり、かつ各ｎは独立して４〜１０００、好ましくは４０〜５００の整数である、
組成物。
【化１】
2019517458.tif 000021
【請求項２】
０．１〜３０重量の有機日焼け止め剤を含む、請求項１に記載の組成物。
【請求項３】
前記組成物が有機日焼け止め剤を実質的に含まない、請求項１に記載の組成物。
【請求項４】
０．１〜１０重量％の有機日焼け止め剤を含み、前記剤がＵＶ−Ａ日焼け止め剤である、請求項２に記載の組成物。
【請求項５】
０．１〜２０重量％の有機日焼け止め剤を含み、前記剤がＵＶ−Ｂ日焼け止め剤である、請求項２に記載の組成物。
【請求項６】
前記揮発性シリコーン油がデカメチルシクロペンタシロキサンである、請求項１〜５のいずれか一項に記載の組成物。
【請求項７】
前記シリコーンエラストマーの前記Ｒ１がＣ１２のアルキル基である、請求項１〜６のいずれか一項に記載の組成物。
【請求項８】
前記シリコーンエラストマーの前記Ｒ２がフェニル基である、請求項１〜７のいずれか一項に記載の組成物。
【請求項９】
前記シリコーンエラストマーのアルキルのモル含有量が、０．０１〜０．９９、より好ましくは０．０２〜０．２０である、請求項１〜８のいずれか一項に記載の組成物。
【請求項１０】
前記シリコーンエラストマーのフェニルのモル含有量が、０．０１〜０．５０、好ましくは０．０３〜０．３４である、請求項１〜９のいずれか一項に記載の組成物。
【請求項１１】
前記シリコーンエラストマーと溶媒とのブレンドが、前記ブレンドの１〜７０重量％、より好ましくは５〜５０％の量のシリコーンエラストマーを含む、請求項１〜１０のいずれか一項に記載の組成物。
【請求項１２】
前記シリコーンエラストマーと溶媒とのブレンドが、１：２０〜２：１、より好ましくは１：１５〜１：１の重量比で前記シリコーンエラストマーおよび前記溶媒を含む、請求項１〜１１のいずれか一項に記載の組成物。
【請求項１３】
組成物全体の０．１〜６０重量％、より好ましくは１〜４０％の量で前記シリコーンエラストマーと溶媒とのブレンドを含む、請求項１〜１２のいずれか一項に記載の組成物。
【請求項１４】
前記組成物が皮膚軟化油をさらに含む、請求項１〜１３のいずれか一項に記載の組成物。
【請求項１５】
請求項１〜１４のいずれか一項に記載のパーソナルケア組成物をそれを必要とする個体の皮膚に局所適用するステップを含む、スキンケアの利益を提供するための方法。
【発明の詳細な説明】
【技術分野】
【０００１】
本発明は、パーソナルケア組成物に関し、特に、向上した安定性および良好な知覚的特性を有するシリコーンエラストマーを含むパーソナルケア組成物に関する。
【背景技術】
【０００２】
シリコーンエラストマーは、望ましい知覚的特性を提供するためにパーソナルケア製品において広く使用されている。本明細書中で使用する場合、シリコーンエラストマーとは、シリコーンポリマーの架橋粒子であって、溶媒中で有意に膨張して、粘弾性の軟固体として振る舞う空間充填材料を形成するものを意味する。一般に、シリコーンエラストマーは、溶媒中のシリコーンエラストマーの分散液であるシリコーンエラストマーと溶媒とのブレンドで使用される。ほとんどの従来のシリコーンエラストマーは、親水性部分も疎水性部分も含有しないシロキサンであり、有機日焼け止め剤などの多くの有機油との混和性が不良である。ほとんどの従来のシリコーンエラストマーは溶媒とゲルを形成することができるが、恐らく従来のシリコーンエラストマーが有機油との混和性が不良なことにより、それを組成物の油相に加える時にその他の増粘剤を何ら用いずに安定な組成物を調製することは困難である。シリコーンエラストマーと溶媒とのブレンドの構造が崩壊して、望ましい知覚的特性の提供において効果的でなくなることがある。組成物の粘性が減少し、結局は不安定となる。
【０００３】
本発明者らは、予想外なことに、エラストマーの骨格に疎水基および／または親水基をグラフトすることによって修飾されたシリコーンエラストマーである機能性シリコーンエラストマーが、従来のシリコーンエラストマーよりも良好な構造上の利益を与えることを見出した。本発明において使用される機能性シリコーンエラストマーは、アルキル修飾、フェニル修飾、および／または二重（アルキルおよびフェニル）修飾されたシリコーンエラストマーである。特に、二重（アルキルおよびフェニル）修飾されたシリコーンエラストマーは最良の構造化の利益を示し、増進した安定性および望ましい知覚的特性を有するパーソナルケア組成物を提供する。
【０００４】
太陽の放射線は紫外（ＵＶ）線を含む。重要な紫外波長領域は３２０〜４００ｎｍのＵＶ−Ａ領域および２９０〜３２０ｎｍのＵＶ−Ｂ領域である。ＵＶ−Ｂ放射線は高エネルギー放射であり、生体組織および細胞に大きな損傷を引き起こすことがあり、特に長期の蓄積した曝露により日焼け、黒色腫、およびしわの形成に関与することが公知である。最近、ＵＶ−Ａ放射線も皮膚の損傷を引き起こすことが明らかになっている。ＵＶ−Ａ放射線は、以前に公知であったよりも深く皮膚内に透過し、皮膚の深くに位置するエラスチン線維に損傷を引き起こすことによって皮膚の老化を速めることがある。したがって、有害なＵＶ−ＡおよびＵＶ−Ｂ放射線から皮膚を保護することが人々にとって望ましい。一般に、広範囲のＵＶ放射線に対する保護を提供するためにＵＶ−ＡおよびＵＶ−Ｂの両方の日焼け止めが日焼け止め組成物中に含まれている。
【０００５】
高いサンプロテクションファクター（ＳＰＦ）およびＵＶ−Ａプロテクションファクター（ＵＶＡＰＦ）を有する日焼け止め組成物を提供するための１つの方法は、高レベルのＵＶ−ＡおよびＵＶ−Ｂ日焼け止めを組み込むことである。しかしながら、シリコーンエラストマーを含む組成物中に高レベルの日焼け止めを組み込む場合、これら２つの間の混和性が不良であることから安定な組成物を得ることは困難である。シリコーンエラストマーと溶媒とのブレンドの構造が崩壊して、望ましい知覚的特性の提供において効果的でなくなることがある。
【０００６】
さらに、日焼け止め組成物は、ＵＶ−Ａ日焼け止め剤をより良好に分散させるための共溶媒として作用するカプリル酸／カプリン酸トリグリセリドなどの皮膚軟化油をさらに含むことがある。しかしながら、カプリル酸／カプリン酸トリグリセリドはシリコーンエラストマーにとって不良な溶媒であり、これもシリコーンエラストマーと溶媒とのブレンドの構造を崩壊させる。
【０００７】
溶媒／エラストマーのブレンドの最適化、溶媒の追加または変更、および／または修飾ポリジメチコンポリマーの追加などの異なるアプローチが、シリコーンエラストマーと有機油との混和性を向上させるために開発された。しかしながら、これらのアプローチは、満足のいく知覚を提供せず、かつコスト効率が悪い。
【０００８】
シリコーンエラストマーを含む日焼け止め組成物を安定化させ、優れた知覚上の利益を生じさせる方法の開発に対する関心が高まっている。
【０００９】
本発明者らは、予想外なことに、エラストマーの骨格に疎水基および／または親水基をグラフトすることによって修飾されたシリコーンエラストマーである機能性シリコーンエラストマーを使用することにより、シリコーンエラストマーと有機油との混和性を向上させることができることを見出した。本発明において使用される機能性シリコーンエラストマーは、アルキル修飾、フェニル修飾、および／または二重（アルキルおよびフェニル）修飾されたシリコーンエラストマーである。機能性シリコーンエラストマーは有機日焼け止め剤との向上した混和性を示すことが見出された。特に、二重（アルキルおよびフェニル）修飾されたシリコーンエラストマーは、有機日焼け止め剤との最良の混和性を示し、日焼け止め組成物に増進した安定性および望ましい知覚的特性を提供する。さらに、予想外なことに、二重（アルキルおよびフェニル）修飾されたシリコーンエラストマーは共溶媒として作用する皮膚軟化油との優れた混和性も示すことも見出された。
【発明の概要】
【００１０】
第１の態様において、本発明は、パーソナルケア組成物であって、
ｉ）シリコーンエラストマーと溶媒とのブレンドと、
ｉｉ）化粧品として許容される担体と
を含み、溶媒が、オクタメチルシクロテトラシロキサン、デカメチルシクロペンタシロキサン、ドデカメチルシクロヘキサシロキサン、メチルトリメチコンとジメチコンとのブレンド、およびこれらの混合物から選択される揮発性シリコーン油であり、かつ
シリコーンエラストマーが、式Ｉの化学構造を有し、
ここで、
各Ｒ１は独立してＣ４〜３６のアルキル鎖、好ましくはＣ８〜１８であり、
各Ｒ２は独立してフェニルまたはＣＨ３であり、
各Ｒ３は独立してフェニルであり、かつ
各ｘは独立して３〜１００、好ましくは３〜２０の整数であり、各ｙは独立して１〜１００、好ましくは１〜２０の整数であり、各ｚは独立して１〜１００、好ましくは６〜５０の整数であり、各ｍは独立して１〜１００、好ましくは５〜３０の整数であり、かつ各ｎは独立して４〜１０００、好ましくは４０〜５００の整数である、組成物に関する。
【化１】
2019517458.tif 000002
【００１１】
第２の態様において、本発明は、本発明の第１の態様のパーソナルケア組成物を含むパッケージ化されたパーソナルケア製品を対象とする。
【００１２】
第３の態様において、本発明は、スキンケアの利益を提供するために本発明の第１の態様のいずれかの実施形態のパーソナルケア組成物を使用する方法を対象とする。
【００１３】
全てのその他の本発明の態様は、後述する詳細な説明および実施例を検討することでより容易に明らかとなるであろう。
【００１４】
実施例、またはその他の明示的に示した場合を除いて、材料の量または反応条件、材料の物理的性質および／または使用を説明する本記載中の全ての数は、「約」という語によって修飾されるものと理解されてもよい。
【００１５】
全ての量は、別段の記載がなければ、最終パーソナルケア組成物の重量による。
【００１６】
任意の値の範囲の特定において、任意の特定の上限値を任意の特定の下限値と関連付けることができることを留意するべきである。
【００１７】
疑いを避けるために、「含む」という語は、「含む」ことを意味するが、必ずしも「からなる」または「から構成される」ことを意味しないことが意図される。すなわち、挙げたステップまたは選択項目は網羅的なものである必要はない。
【００１８】
請求項は複数の従属または重複なしで見付かり得るという事実にかかわらず、本明細書中に見られる本発明の開示は、互いに多項従属した請求項中に見出される全ての実施形態をカバーするものと考えるべきである。
【００１９】
本発明の特定の態様（例えば、本発明の組成物）に関して特徴が開示される場合、そのような開示は、適宜変更して本発明の任意のその他の態様（例えば、本発明の方法）にも適用されると考えるべきである。
【発明を実施するための形態】
【００２０】
アルキル基、フェニル基、または二重（アルキルおよびフェニル）の基によって修飾された機能性シリコーンエラストマーは向上した構造化の利益を示すことが見出された。特に、二重（アルキルおよびフェニル）修飾されたシリコーンエラストマーは最良の構造化を示し、増進した安定性および望ましい知覚的特性を有するパーソナルケア組成物を提供する。
【００２１】
アルキル基、フェニル基、または二重（アルキルおよびフェニル）の基によって修飾された機能性シリコーンエラストマーは有機日焼け止め剤との向上した混和性を示すことも見出された。特に、二重（アルキルおよびフェニル）修飾されたシリコーンエラストマーは、有機日焼け止め剤との最良の混和性を示し、日焼け止め組成物に増進した安定性および望ましい知覚的特性を提供する。さらに、予想外なことに、二重（アルキルおよびフェニル）修飾されたシリコーンエラストマーは、共溶媒として作用する皮膚軟化油との優れた混和性も示すことが見出された。
【００２２】
本明細書中で使用する場合、別段の記載がなければ、アルキルのモル含有量は、１モルのシリコーンエラストマー単位あたりのジメチコン単位の合計モルに対するアルキルで置換されたジメチコン単位のモルの比を意味する。
【００２３】
本明細書中で使用する場合、別段の記載がなければ、フェニルのモル含有量は、１モルのシリコーンエラストマー単位あたりのジメチコン単位の合計モルに対するフェニルで置換されたジメチコン単位のモルの比を意味する。
【００２４】
本明細書中で使用する場合、「パーソナルケア組成物」は、哺乳動物、特にヒトの皮膚に局所適用するための組成物を包含する意味である。そのような組成物は、一般に、つけたままとするものまたは洗い落とすものとして分類することができるが、好ましくはつけたままとする種類のものである。組成物は、特に見た目を良くするためにヒトの身体に適用される製品として配合をたてるが、洗浄、匂いの制御、または一般的な美を提供できるものであってもよい。本発明の組成物は、液体、ローション、クリーム、泡、スクラブ、ゲル、化粧水の形態であってよく、あるいは道具を用いてまたはフェイスマスクもしくはパッドを通じて適用することができる。そのような組成物の非限定的な例としては、つけたままとする皮膚ローション、クリーム、制汗薬、デオドラント、口紅、ファンデーション、マスカラ、サンレスタナー、および日焼け止めローションが挙げられる。本発明の組成物は、好ましくは、つけたままとする組成物である。本明細書中で使用する場合、「皮膚」は、顏および身体（例えば、頸部、胸部、背、腕、腋の下、手、脚、臀部、および頭皮）の皮膚、特に太陽に露出された部分の皮膚を包含する意味である。
【００２５】
本明細書中で使用する場合、「日焼け止め組成物」は、哺乳動物、特にヒトの皮膚および／または毛の太陽に露出された区画に局所適用するための組成物を包含する意味である。そのような組成物は、一般に、つけたままとするものまたは洗い落とすものとして分類することができ、見た目を良くすること、洗浄、匂いの制御、または一般的な美のためにもヒトの身体に適用される任意の製品を包含する。それは、好ましくは、つけたままとする製品である。本発明の組成物は、液体、セラム、ローション、クリーム、ゲル、または化粧水の形態であってよく、また、道具を用いてまたはフェイスマスク、パッド、もしくはパッチを通じて適用することができる。好ましくは、組成物はローションまたはクリームの形態である。そのような組成物の特に好ましい例は、つけたままとするスキンクリームである。本明細書中で使用する場合、「皮膚」は、顏および身体（例えば、頸部、胸部、背、腕、腋の下、手、脚、臀部、および頭皮）の皮膚、特に太陽に露出された部分の皮膚を包含する意味である。本発明の組成物は、皮膚以外のヒトの身体の任意のその他の角質性の下地（例えば、毛）への適用にも妥当であり、その場合、製品は、光防護を提供するという特定の目的で配合をたてられ得る。
【００２６】
ＵＶ日焼け止め剤
本発明の組成物は、ジベンゾイルメタン誘導体、トリアジン誘導体、ベンゾフェノン誘導体、およびこれらの混合物からなる群から選択されるＵＶ−Ａ日焼け止め剤を含む。好ましい実施形態では、ＵＶ−Ａ日焼け止め剤は、ジベンゾイルメタン誘導体、例えばブチルメトキシジベンゾイルメタン（Ｐａｒｓｏｌ  １７８９という商標名で販売されている）を含むか、またはそれである。
【００２７】
本発明の好ましい態様によれば、組成物は、０．１〜３０重量％の有機日焼け止め剤を含む。典型的に、本発明の日焼け止め組成物は、日焼け止め組成物の総重量に基づいて、０．１〜１５重量％、より好ましくは０．１〜１０％、最も好ましくは１〜５％のＵＶ−Ａ日焼け止め剤を含み、また、これらに包含される全ての範囲が挙げられる。
【００２８】
本発明の組成物はＵＶ−Ｂ日焼け止め剤も含む。好適な本発明のＵＶ−Ｂ日焼け止め剤は、ベンゾフェノン、アントラニレート、サリチレート、シナメート、ショウノウ、ベンジリデンマロネート、トリアゾン、およびこれらの誘導体からなる群から選択される。好ましい実施形態では、ＵＶ−Ｂ日焼け止め剤は、シナメート誘導体、例えばエチルヘキシルメトキシシナメート（Ｐａｒｓｏｌ  ＭＣＸという商標名で販売されている）を含むか、またはそれである。
【００２９】
典型的に、本発明の日焼け止め組成物は、日焼け止め組成物の総重量に基づいて、０．１〜２０重量％、より好ましくは０．５〜１８％、最も好ましくは１〜１５％のＵＶ−Ｂ日焼け止め剤を含み、また、これらに包含される全ての範囲が挙げられる。
【００３０】
本発明の代替的な態様によれば、組成物は、有機日焼け止め剤を実質的に含まない。
【００３１】
シリコーンエラストマーと溶媒とのブレンド
本明細書中で使用する場合、シリコーンエラストマーとは、シリコーンポリマーの架橋粒子であって、溶媒中で有意に膨張して、粘弾性の軟固体として振る舞う空間充填材料を形成するものを意味する。一般に、シリコーンエラストマーは、溶媒中のシリコーンエラストマーの分散液であるシリコーンエラストマーと溶媒とのブレンドで使用される。シリコーンエラストマーと溶媒とのブレンドは、ヒドロシリル化反応を通じて調製できる架橋ゲルである。該反応は低レベルの触媒、通常は白金誘導体を伴い、一般に、適切な溶媒中で行われる。シリコーンポリマーを含有する水素化シリコーン（ＳｉＨ）をジビニル材料と反応させて独立したシリコーン鎖を連結する。
【００３２】
シリコーンエラストマーを分散させるために好適な溶媒は、低分子量の線状または環状シリコーン油である。せん断力下で低分子量シリコーン油を用いてエラストマーを膨張させることができる。低分子量シリコーン油は好ましくは揮発油であるが、不揮発油を使用することもできる。本発明によれば揮発性シリコーン油は、２５℃で２．６〜１４００Ｐａの蒸気圧値を有する。特に好ましい揮発油は、３〜９個のケイ素原子を含有する線状シロキサン、およびシクロペンタシロキサンなどの４〜６個のケイ素原子を有する環状シロキサンである。
【００３３】
好ましい実施形態では、溶媒は揮発性シリコーン油である。本発明においてシリコーンエラストマー用の溶媒として使用され得る揮発性シリコーン油の種類の例示的であるが非限定的な例としては、例えば、ヘキサメチルシクロトリシロキサン、オクタメチルシクロテトラシロキサン、デカメチルシクロペンタシロキサン、ドデカメチルシクロヘキサシロキサン、メチルトリメチコンとジメチコンとのブレンド、およびこれらの混合物などが挙げられる。市販されている揮発性シリコーン油の例としては、Ｄｏｗ  ｃｏｒｎｉｎｇ  Ｃｏｒｐｏｒａｔｉｏｎのグレード名３４４、３４５、２４４、２４５、および２４６を有する油が挙げられる。好ましい実施形態では、揮発性シリコーン油はデカメチルシクロペンタシロキサンであり、これは例えば、Ｄｏｗ  Ｃｏｒｎｉｎｇ  Ｃｏｒｐｏｒａｔｉｏｎのような供給業者からＤＣ２４５という商標名で市販されている。
【００３４】
好ましい実施形態では、シリコーンエラストマーと溶媒とのブレンドは、シリコーンエラストマーと揮発性シリコーン油とのブレンドである。
【００３５】
典型的に、シリコーンエラストマーと溶媒とのブレンドは、３０重量％から９６重量％、より好ましくは５０％から９４％、最も好ましくは６７％から９２％の溶媒を含む。
【００３６】
本発明において使用するために好適なシリコーンエラストマーは、エラストマーの骨格に官能基をグラフトすることによって修飾された機能性シリコーンエラストマーである。特に好ましい実施形態では、本発明において使用される機能性シリコーンエラストマーは、アルキル修飾された、フェニル修飾された、および／または二重（アルキルおよびフェニル）修飾されたシリコーンエラストマーである。
【００３７】
アルキル修飾された機能性シリコーンエラストマーは、ヒドロシリル化触媒を使用することによる、ａ）ポリシロキサンを含有する水素化シリコーン、ｂ）アルケン、およびｃ）ビニル末端ジメチルポリシロキサンの反応から調製することができる。
【００３８】
ポリシロキサンを含有する水素化シリコーンは、一般式：
【化２】
2019517458.tif 000003
【００３９】
（式中、各ａは独立して０〜３００、好ましくは５〜５０の整数であり、かつ各ｂは独立して２〜３００、好ましくは５〜３０の整数である）を有する。
【００４０】
本明細書中で使用する場合、水素化シリコーン含有量は、１グラムのポリシロキサンあたりの水素化シリコーン基のモルを意味する。典型的に、ポリシロキサンの水素化シリコーン含有量は、ポリシロキサンの総重量に基づいて、０．０１６〜１６．６ｍＭ／ｇ、より好ましくは１〜１０ｍＭ／ｇ、最も好ましくは３〜８ｍＭ／ｇに及び、また、これらに包含される全ての範囲が挙げられる。
【００４１】
追加的または代替的に、ポリシロキサンを含有する水素化シリコーンは、１０〜１０００センチストークス（ｃＳｔ）、好ましくは２０〜５００ｃＳｔ、より好ましくは２５〜１５０ｃＳｔ、最も好ましくは３０〜８０ｃＳｔの粘度を有する。
【００４２】
市販されている好適なポリシロキサンを含有する水素化シリコーンとしては、ＡＢ  Ｓｐｅｃｉａｌｔｙ  ＳｉｌｉｃｏｎｅｓのＡｎｄｉｓｉｌ  ＸＬ−１０、Ａｎｄｉｓｉｌ  ＸＬ−１１、Ａｎｄｉｓｉｌ  ＸＬ−１５が挙げられる。
【００４３】
アルケンは、少なくとも１つの炭素−炭素二重結合を含有する不飽和炭化水素である。アルケンは、（同じ数の炭素原子を有する）対応するアルカンより２つ少ない水素原子を有し、ＣｎＨ２ｎの一般式を有する。好ましくは、反応に使用するために好適なアルケンは、Ｃ８〜Ｃ１８に及ぶ炭素の鎖長を有する。この反応において使用され得るアルケンの例示的であるが非限定的な例としては、例えば、オクテン、ノネン、デセン、ウンデセン、ドデセン、トリデセン、テトラデセン、ペンタデセン、ヘキサデセン、ヘプタデセン、オクタデセン、またはこれらの混合物が挙げられる。好ましくは、アルケンは、オクテン、ドデセン、ヘキサデセン、またはこれらの混合物である。
【００４４】
ビニル末端ジメチルポリシロキサンは、一般式：
【化３】
2019517458.tif 000004
【００４５】
（式中、各ｋは独立して４〜１０００、好ましくは４０〜５００の整数である）を有する。
【００４６】
ビニル末端ジメチルポリシロキサンは、ポリシロキサンを含有する水素化シリコーンとの反応のために利用可能であり得るビニル側基を含有する。
【００４７】
本明細書中で使用する場合、ビニル含有量は、１グラムのビニル末端ジメチルポリシロキサンあたりのビニル基のモルを意味する。典型的に、ビニル末端ジメチルポリシロキサンのビニル含有量は、ビニル末端ジメチルポリシロキサンの総重量に基づいて、０．０５〜３ｍＭ／ｇ、より好ましくは０．１〜１ｍＭ／ｇ、最も好ましくは０．２〜０．８ｍＭ／ｇに及び、また、これらに包含される全ての範囲が挙げられる。
【００４８】
追加的または代替的に、ビニル末端ジメチルポリシロキサンは、１０〜１０００ｃＳｔ、好ましくは２０〜５００ｃＳｔ、より好ましくは５０〜４００ｃＳｔ、最も好ましくは１００〜２５０ｃＳｔの粘度を有する。
【００４９】
市販されている好適なビニル末端ジメチルシロキサンとしては、ＡＢ  Ｓｐｅｃｉａｌｔｙ  ＳｉｌｉｃｏｎｅｓのＡｎｄｉｓｉｌ  ＶＳ−２００が挙げられる。
【００５０】
反応において、アルケンはポリシロキサンを含有する水素化シリコーンと反応してアルキル修飾されたポリシロキサンを形成し、これがビニル末端ジメチルポリシロキサンと反応してアルキル修飾されたシリコーンエラストマーを形成する。
【００５１】
アルキル修飾されたシリコーンエラストマーのアルキルのモル含有量は、典型的に、０．０１〜０．９９、より好ましくは０．０２〜０．２０の範囲内である。
【００５２】
好ましい実施形態では、アルキル修飾された機能性シリコーンエラストマーは、一般式：
【化４】
2019517458.tif 000005
【００５３】
（式中、
各Ｒ４は独立してＣ４〜３６のアルキル鎖、好ましくはＣ８〜１８であり、かつ
各ｃは独立して３〜１００、好ましくは３〜２０の整数であり、各ｄは独立して１〜１００、好ましくは１〜２０の整数であり、各ｅは独立して１〜１００、好ましくは６〜５０の整数であり、かつ各ｈは独立して４〜１０００、好ましくは４０〜５００の整数である）を有する。
【００５４】
フェニル修飾された機能性シリコーンエラストマーは、ヒドロシリル化触媒を使用することによる、ａ）ポリシロキサンを含有する水素化シリコーン、およびｂ）ビニル末端ジメチルフェニルポリシロキサンの反応から調製することができる。
【００５５】
ポリシロキサンを含有する水素化シリコーンは、上記したものと同じである。
【００５６】
ビニル末端ジメチルフェニルポリシロキサンは、一般式：
【化５】
2019517458.tif 000006
【００５７】
（式中、
各Ｒ５は独立してフェニルまたはＣＨ３であり、
各Ｒ６は独立してフェニルであり、かつ
各ｆは独立して４〜１０００、好ましくは４０〜５００の整数であり、かつ各ｇは独立して１〜１００、好ましくは５〜３０の整数である）を有する。
【００５８】
ビニル末端ジメチルフェニルポリシロキサンは、ポリシロキサンを含有する水素化シリコーンとの反応のために利用可能であり得るビニル側基を含有する。
【００５９】
本明細書中で使用する場合、フェニルのモル含有量は、ビニル末端ジメチルフェニルポリシロキサンのジメチコン単位の総モルに対するフェニル置換されたジメチコン単位のモルの比を意味する。典型的に、ビニル末端ジメチルフェニルポリシロキサンのフェニルのモル含有量は、１〜５０％、より好ましくは３〜３０％、最も好ましくは７〜１５％に及ぶ。
【００６０】
追加的または代替的に、ビニル末端ジメチルフェニルポリシロキサンは、１００〜１００００ｃＳｔ、好ましくは５００〜８０００ｃＳｔ、より好ましくは８００〜５０００ｃＳｔ、最も好ましくは１０００〜２０００ｃＳｔの粘度を有する。
【００６１】
市販されている好適なビニル末端ジメチルフェニルポリシロキサンとしては、ＡＢ  Ｓｐｅｃｉａｌｔｙ  ＳｉｌｉｃｏｎｅｓのＡｎｄｉｓｉｌ  ＳＦ−２４３０が挙げられる。
【００６２】
好ましくは、ポリシロキサンを含有する水素化シリコーンおよびビニル末端ジメチルフェニルポリシロキサンは、１：２００〜２００：１、より好ましくは１：５０〜５０：１、最も好ましくは１：３０〜３０：１の重量比で反応混合物中に存在する。
【００６３】
フェニル修飾されたシリコーンエラストマーのフェニルのモル含有量は、典型的に、０．０１〜０．５０、好ましくは０．０３〜０．３４の範囲内である。
【００６４】
好ましい実施形態では、フェニル修飾された機能性シリコーンエラストマーは、一般式：
【化６】
2019517458.tif 000007
【００６５】
（式中、
各Ｒ７は独立してフェニルまたはＣＨ３であり、
各Ｒ８は独立してフェニルであり、かつ
各ｒは独立して３〜１００、好ましくは３〜２０の整数であり、各ｓは独立して２〜２００、好ましくは７〜７０の整数であり、各ｐは独立して１〜１００、好ましくは５〜３０の整数であり、かつ各ｑは独立して４〜１０００、好ましくは４０〜５００の整数である）を有する。
【００６６】
二重（アルキルおよびフェニル）修飾されたシリコーンエラストマーは、ヒドロシリル化触媒を使用することによる、ａ）ポリシロキサンを含有する水素化シリコーン、ｂ）アルケン、およびｃ）ビニル末端ジメチルフェニルポリシロキサンの反応から調製することができる。
【００６７】
ポリシロキサンを含有する水素化シリコーン、アルケン、およびビニル末端ジメチルフェニルポリシロキサンは、上記したものと同じである。
【００６８】
二重修飾されたシリコーンエラストマーは、反応物を合わせることによる２ステップの合成を通じて調製することができる。第１のステップでは、アルケンをポリシロキサンを含有する水素化シリコーンと反応させてアルキル修飾されたポリシロキサンを形成させる。第２のステップでは、アルキル修飾されたポリシロキサン上の残った未置換の水素化シリコーン基をビニル末端ジメチルフェニルポリシロキサン上のビニル側基と反応させて二重修飾されたシリコーンエラストマーを形成させる。
【００６９】
第１のステップについて、反応混合物の温度は、ポリシロキサンを含有する水素化シリコーンおよびアルケンが反応してアルキル修飾されたポリシロキサンを形成できる任意の好適な温度であってよい。好ましくは、反応混合物の温度は５℃〜１００℃、より好ましくは１０℃〜８０℃、最も好ましくは２０℃〜６０℃である。
【００７０】
第１のステップのための反応時間は、少なくとも５分、より好ましくは少なくとも１０分、最も好ましくは２０〜６０分である。
【００７１】
第２のステップについて、反応混合物の温度は、アルキル修飾されたポリシロキサンおよびビニル末端ジメチルフェニルポリシロキサンが反応して二重修飾されたシリコーンエラストマーを形成できる任意の好適な温度であってよい。好ましくは、反応混合物の温度は、１０℃〜１２０℃、より好ましくは２０℃〜１００℃、最も好ましくは４０℃〜８０℃である。
【００７２】
第２のステップのための反応時間は、少なくとも１時間、より好ましくは少なくとも２時間、最も好ましくは３時間〜６時間である。
【００７３】
二重（アルキルおよびフェニル）修飾されたシリコーンエラストマーのアルキルのモル含有量は、典型的に、０．０１〜０．９９、より好ましくは０．０２〜０．２０の範囲内である。
【００７４】
二重（アルキルおよびフェニル）修飾されたシリコーンエラストマーのフェニルのモル含有量は、典型的に、０．０１〜０．５０、好ましくは０．０３〜０．３４の範囲内である。
【００７５】
好ましい実施形態では、二重（アルキルおよびフェニル）修飾されたシリコーンエラストマーは、一般式：
【化７】
2019517458.tif 000008
【００７６】
（式中、
各Ｒ１は独立してＣ４〜３６のアルキル鎖、好ましくはＣ８〜１８であり、
各Ｒ２は独立してフェニルまたはＣＨ３であり、
各Ｒ３は独立してフェニルであり、かつ
各ｘは独立して３〜１００、好ましくは３〜２０の整数であり、各ｙは独立して１〜１００、好ましくは１〜２０の整数であり、各ｚは独立して１〜１００、好ましくは６〜５０の整数であり、各ｍは独立して１〜１００、好ましくは５〜３０の整数であり、かつ各ｎは独立して４〜１０００、好ましくは４０〜５００の整数である）を有する。
【００７７】
典型的に、シリコーンエラストマーと溶媒とのブレンドは、好ましくは１〜７０重量％、より好ましくは５〜５０％、最も好ましくは８〜３０％のシリコーンエラストマーを含む。
【００７８】
シリコーンエラストマーと溶媒とのブレンドは、好ましくは１：２０〜２：１、より好ましくは１：１５〜１：１、最も好ましくは１：１１〜１：２の重量比でシリコーンエラストマーおよび溶媒を含む。
【００７９】
典型的に、本発明のパーソナルケア組成物は、パーソナルケア組成物の総重量に基づいて、０．１〜６０％、より好ましくは１〜４０％、最も好ましくは５〜３０％の量でシリコーンエラストマーと溶媒とのブレンドを含み、また、これらに包含される全ての範囲が挙げられる。
【００８０】
その他の成分
本発明のパーソナルケア組成物は、共溶媒として作用する皮膚軟化油をさらに含んでもよい。好適な皮膚軟化油としては、例えば、アルコキシル化された芳香族アルコールの脂肪族カルボン酸とのエステル、カプリル酸／カプリン酸トリグリセリドなどのポリグリコールまたはジオールの脂肪族カルボン酸とのエステル、脂肪族アルコールおよび脂肪酸のエステル、ベンジルアルコールのアルコキシル化された誘導体、およびこれらの混合物が挙げられる。好ましくは、皮膚軟化油はカプリル酸／カプリン酸トリグリセリドである。
【００８１】
典型的に、本発明のパーソナルケア組成物は、パーソナルケア組成物の総重量に基づいて、０．０１〜１０％、より好ましくは０．１〜８％、最も好ましくは１〜６％の量で共溶媒を含み、また、これらに包含される全ての範囲が挙げられる。
【００８２】
本発明のパーソナルケア組成物は、化粧品として許容される担体を含む。担体は、液体または固体の材料であってよい。典型的に、担体は、パーソナルケア組成物の総重量の１０〜９９．９％、より好ましくは２０〜９５％、最も好ましくは４０〜８５％の範囲の量で存在し、これらに包含される全ての範囲が挙げられる。化粧品として許容される担体は水を含むことが特に好ましい。水は、パーソナルケア組成物の総重量の好ましくは３０〜９０％、より好ましくは３０〜８５％、最も好ましくは３０〜８０％の量で含まれる。水の他に好適な担体の種類としては、シリコーン、多価アルコール、炭化水素、トリグリセリド、および肥厚粉末が挙げられる。
【００８３】
本発明のパーソナルケア組成物は、皮膚への局所適用のために好適な化粧水、ローション、クリーム、ムース、スクラブ、セラム、またはゲルなどの任意の形態であってよい。パーソナルケア組成物は、皮膚ローション、クリーム、制汗薬、デオドラント、口紅、ファンデーション、マスカラ、サンレスタナー、および日焼け止めローションなどのつけたままとする製品、またはシャンプー、コンディショナー、シャワージェル、およびトイレットバーなどの洗い落とす製品のいずれであってもよい。パーソナルケア組成物は皮膚ローションまたはクリームであることが好ましい。
【００８４】
パーソナルケア組成物は、無機日焼け止めなどのその他の日焼け止め剤を追加的に含んでもよい。例えば、酸化亜鉛、二酸化チタン、酸化鉄、フュームドシリカなどのシリカである。そのような日焼け止め剤の量は、好ましくは、パーソナルケア組成物の総重量の０．１〜５％で組み込まれる。
【００８５】
皮膚美白剤も本発明の組成物中に組み込まれてもよい。好適な皮膚美白剤としては、ビタミンＢ３およびその誘導体（例えば、ナイアシン、ニコチン酸、ナイアシンアミド）、コウジ酸、アルブチン、トラネキサム酸、胎盤抽出物、アスコルビン酸およびその誘導体（例えば、リン酸アスコルビルマグネシウム、リン酸アスコルビルナトリウム、アスコルビルグルコシド、およびアスコルビルテトライソパルミテート）、アロエ抽出物、乳酸アンモニウム、アゼライン酸、クエン酸エステル、エラグ酸、グリコール酸、緑茶抽出物、ヒドロキノン、レモン抽出物、リノール酸、ビタミンＢ６、ビタミンＢ１２、ビタミンＣ、ビタミンＡなどのビタミン、ジカルボン酸、レゾルシノール誘導体、乳酸およびその塩（例えば、乳酸ナトリウム）などのヒドロキシカルボン酸、またはこれらの混合物が挙げられる。ナイアシンアミドが最も好ましい。典型的に、皮膚美白剤は、パーソナルケア組成物の総重量の０．１〜１０％、より好ましくは０．２〜５％、最も好ましくは０．３〜３％の量で存在し、これらに包含される全ての範囲が挙げられる。
【００８６】
パーソナルケア組成物は、物理的性質および性能を増進するために当該技術分野において一般的なその他の成分も含むことができる。好適な成分としては、保湿剤、増粘剤、乳白剤、結合剤、着色剤および色素、ｐＨ調整剤、防腐剤、光学的物質、香料、粘度調整剤、生物学的添加剤、緩衝剤、コンディショニング剤、天然抽出物、精油、ならびに抗炎症剤、冷却剤、制汗剤、抗老化剤、抗ニキビ剤、抗菌剤、および抗酸化剤などの皮膚有益剤が挙げられるが、これらに限定されない。
【００８７】
本発明はさらに、増進されたスキンケアの利益を提供するためにパーソナルケア組成物を使用する方法に関する。
【００８８】
以下の実施例は、本発明の理解を促進するために与えるものである。実施例は請求項の範囲を限定するために与えるものではない。
【００８９】
［実施例］
［実施例１］
本実施例は、機能性シリコーンエラストマーの構造化の利益を実証する。使用するベース配合物を表１に挙げる。全ての成分は、配合物全体の重量パーセントによっておよび活性成分のレベルとして表している。
【表１】
2019517458.tif 000009
【００９０】
シリコーンエラストマーと溶媒とのブレンドの調製
材料
ポリシロキサンを含有する水素化シリコーン（Ａｎｄｉｓｉｌ  ＸＬ−１０）、ビニル末端ジメチルポリシロキサン（Ａｎｄｉｓｉｌ  ＶＳ−２００）、ビニル末端ジメチルジフェニルポリシロキサン（Ａｎｄｉｓｉｌ  ＳＦ−２４３０）はＡＢ  Ｓｐｅｃｉａｌｔｙ  Ｓｉｌｉｃｏｎｅｓより購入した。デカメチルシクロペンタシロキサン（ＤＣ２４５）はＤｏｗ  Ｃｏｒｎｉｎｇ  Ｃｏｒｐｏｒａｔｉｏｎより購入した。白金触媒は、Ｓｉｇｍａ  Ａｌｄｒｉｃｈのキシレン中の白金（０）−１，３−ジビニル−１，１，３，３−テトラメチルジシロキサン錯体溶液である。全ての化学物質はさらなる精製をせずに入手したまま使用した。
【００９１】
本明細書中で使用する場合、固形分含有量は、シリコーンエラストマーと溶媒とのブレンド中のシリコーンエラストマーの重量パーセントを指す。
【００９２】
非機能性シリコーンエラストマー／ＤＣ２４５ブレンド
０．３８２ｇのＡｎｄｉｓｉｌ  ＸＬ−１０、１２ｇのＡｎｄｉｓｉｌ  ＶＳ−２００、および７０ｇのＤＣ２４５をフラスコ中で混合した。２５μＬの白金錯体触媒を加え、反応混合物を水の還流で４５℃に保ち、２００ｒｐｍで５時間攪拌した。反応の完了後、ゲル化した混合物を４５℃で異なる固形分含有量に希釈することができる。
【００９３】
二重修飾されたシリコーンエラストマー／ＤＣ２４５ブレンド
１．０２ｇのＡｎｄｉｓｉｌ  ＸＬ−１０、０．９４ｇのドデセン、および４ｇのＤＣ２４５を混合し、バイアル中で攪拌した後、２μＬの白金錯体触媒を加えた。混合物を６０℃で３０分間攪拌した。次いで、反応混合物をフラスコに移した。４０ｇのＤＣ２４５、２０ｇのＡｎｄｉｓｉｌ  ＳＦ−２４３０、および６μＬの白金錯体触媒を混合物に加え、混合物を水の還流で６０℃に保ち、２００ｒｐｍで４時間攪拌した。反応の完了後、ゲル化した混合物を６０℃で異なる固形分含有量に希釈することができる。
【００９４】
方法
ゲル化した混合物（シリコーンエラストマーと溶媒とのブレンド）を１４．５％の固形分含有量まで希釈した。同じ量のシリコーンエラストマーと溶媒との異なるブレンドおよび異なる量の増粘剤をベース配合物中に加えることによって試料を調製した。
【００９５】
粘度試験
ＤＶ−ＩＩ＋ＰＲＯ  Ｄｉｇｉｔａｌ  Ｖｉｓｃｏｍｅｔｅｒ（Ｂｒｏｏｋｆｉｅｌｄ  Ｌｔｄ）を使用して、５ｒｐｍの一貫したせん断速度でＴＤの針を用いて試料の粘度を測定した。自動化プログラムにより測定を制御できるＰＣにこの粘度計を接続した。２５℃の温度で３０秒後に測定された値を使用した。別段の記載がなければ、値はセンチポアズ（ｃＰ＝ｍＰａ・Ｓ）で記している。
【００９６】
安定性試験
本明細書中で使用する場合、安定性とは、組成物がその見た目、匂い、および相分離することなく主な構造を維持することをいう。試料をプラスチック瓶中に注ぎ、瓶の２／３まで充填した。次いで、試料をオーブン中で５０℃で貯蔵した。安定性試験のために試料を毎日確認した。試料の見た目を観察し、記録した。観察は試料がまだ温かいうちに行い、次いで別の観察を行うまで試料を２４時間オーブン中に残しておいた。
【００９７】
振幅掃引レオロジー解析
振幅掃引レオロジー試験において、貯蔵弾性率および損失弾性率は粘弾特性を表す。通常、貯蔵弾性率（初期Ｇ’）は弾性を表す。一般に、自社製のシリコーンエラストマーについて許容される貯蔵弾性率（初期Ｇ’）の範囲はパーソナルケアの適用において８００Ｐａ〜４０００Ｐａであった。
【００９８】
粘度、レオロジー、および安定性の結果を表２に報告する。
【表２】
2019517458.tif 000010
【００９９】
結果
類似の粘度、弾性、および安定性を有する配合物を得るために、二重機能性エラストマーと比べてより多くの非機能性シリコーンエラストマーを加えなければならないことが分かる。したがって、二重修飾されたシリコーンエラストマーは、より良好な構造化の利益を示した。
【０１００】
［実施例２］
本実施例は、有機日焼け止め剤の存在を伴う機能性シリコーンエラストマーの構造化の利益を実証する。使用するベース配合物を表３に挙げる。全ての成分は、配合物全体の重量パーセントによっておよび活性成分のレベルとして表している。
【表３】
2019517458.tif 000011
【０１０１】
方法
実施例１に記載したものと同じプロトコールを使用して組成物の粘度および安定性を測定した。結果を表４に報告する。
【表４】
2019517458.tif 000012
【０１０２】
結果
類似の粘度、弾性、および安定性を有する配合物を得るために、二重機能性エラストマーと比べてより多くの非機能性シリコーンエラストマーを加えなければならないことが分かる。したがって、二重修飾されたシリコーンエラストマーは、有機日焼け止め剤の存在を伴って、より良好な構造化の利益を示した。
【０１０３】
知覚試験
本発明の組成物によって与えられる知覚をＱＤＡ（質的記述分析法）試験において本発明ではない組成物によるものと比較した。評価は、良好な感受性を有する訓練された女性回答者によって行われた。
【０１０４】
試料の試験の様々なステージの間に以下の性質をスコア付けした：
使用前−見た目および指先：形状の完全性、硬度、糸引き、とがり具合、粘着性
使用中／使用直後（ＩＭＤ）：塗広げ性、厚さ、油状度合い、薬物ＩＭＤ、および油状度合いＩＭＤ
使用後ＩＭＤ／５分：絹のような滑らかさＩＭＤ、べた付きＩＭＤ、薬物５分、油状度合い５分、絹のような滑らかさ５分、べた付き５分
試料４を用いたＱＤＡ試験を試料５および試料６と比べた時に、上記の様々なステージの全てにおいて上記性質の全てにおいて２つの試料間に有意差はないことが分かった。ＱＤＡ試験のデータは、本発明によるより低い投与量の二重機能性エラストマーを有する組成物（試料５および試料６）は、より高い投与量の非機能性シリコーンエラストマーを有する従来の組成物（試料４）と比べて使用時の知覚が同等であることを説明する。
【０１０５】
［実施例３］
本実施例は、シリコーンエラストマーと有機日焼け止め剤との混和性を実証する。使用するベース配合物を表５に挙げる。全ての成分は、配合物全体の重量パーセントによっておよび活性成分のレベルとして表している。
【表５】
2019517458.tif 000013
【０１０６】
シリコーンエラストマーと溶媒とのブレンドの調製
材料
ポリシロキサンを含有する水素化シリコーン（Ａｎｄｉｓｉｌ  ＸＬ−１０）、ビニル末端ジメチルポリシロキサン（Ａｎｄｉｓｉｌ  ＶＳ−２００）、ビニル末端ジメチルジフェニルポリシロキサン（Ａｎｄｉｓｉｌ  ＳＦ−２４３０）はＡＢ  Ｓｐｅｃｉａｌｔｙ  Ｓｉｌｉｃｏｎｅｓより購入した。デカメチルシクロペンタシロキサン（ＤＣ２４５）はＤｏｗ  Ｃｏｒｎｉｎｇ  Ｃｏｒｐｏｒａｔｉｏｎより購入した。白金触媒は、Ｓｉｇｍａ  Ａｌｄｒｉｃｈのキシレン中の白金（０）−１，３−ジビニル−１，１，３，３−テトラメチルジシロキサン錯体溶液である。全ての化学物質はさらなる精製をせずに入手したまま使用した。
【０１０７】
本明細書中で使用する場合、固形分含有量は、シリコーンエラストマーと溶媒とのブレンド中のシリコーンエラストマーの重量パーセントを指す。
【０１０８】
非機能性シリコーンエラストマー／ＤＣ２４５ブレンド
０．３８２ｇのＡｎｄｉｓｉｌ  ＸＬ−１０、１２ｇのＡｎｄｉｓｉｌ  ＶＳ−２００、および７０ｇのＤＣ２４５をフラスコ中で混合した。２５μＬの白金錯体触媒を加え、反応混合物を水の還流で４５℃に保ち、２００ｒｐｍで５時間攪拌した。反応の完了後、ゲル化した混合物を４５℃で異なる固形分含有量に希釈することができる。
【０１０９】
アルキル修飾されたシリコーンエラストマー／ＤＣ２４５ブレンド
１．０６８ｇのＡｎｄｉｓｉｌ  ＸＬ−１０および２３ｇのＤＣ２４５を混合し、バイアル中で攪拌した。１．１ｇのイソオクテンを混合物に加えた後、１０μＬの白金錯体触媒を加えた。混合物を室温で３０分間攪拌した。次いで、反応混合物をフラスコに移した。２３ｇのＤＣ２４５および２０ｇのＡｎｄｉｓｉｌ  ＶＳ−２００を混合物に加えた後、混合物を水の還流で４５℃に保ち、２００ｒｐｍで攪拌した。１５μＬの白金錯体触媒を加え、反応混合物を４５℃で５時間攪拌した。反応の完了後、ゲル化した混合物を４５℃で異なる固形分含有量に希釈することができる。
【０１１０】
フェニル修飾されたシリコーンエラストマー／ＤＣ２４５ブレンド
０．６ｇのＡｎｄｉｓｉｌ  ＸＬ−１５、１４ｇのＡｎｄｉｓｉｌ  ＳＦ−２４３０、および７０ｇのＤＣ２４５を混合し、バイアル中で攪拌した後、２５μＬの白金錯体触媒を加えた。混合物を水の還流で６０℃に保ち、２００ｒｐｍで４時間攪拌した。反応の完了後、ゲル化した混合物を６０℃で異なる固形分含有量に希釈することができる。
【０１１１】
二重修飾されたシリコーンエラストマー／ＤＣ２４５ブレンド
１．０２ｇのＡｎｄｉｓｉｌ  ＸＬ−１０、０．９４ｇのドデセン、および４ｇのＤＣ２４５を混合し、バイアル中で攪拌した後、２μＬの白金錯体触媒を加えた。混合物を６０℃で３０分間攪拌した。次いで、反応混合物をフラスコに移した。４０ｇのＤＣ２４５、２０ｇのＡｎｄｉｓｉｌ  ＳＦ−２４３０、および６μＬの白金錯体触媒を混合物に加え、混合物を水の還流で６０℃に保ち、２００ｒｐｍで４時間攪拌した。反応の完了後、ゲル化した混合物を６０℃で異なる固形分含有量に希釈することができる。
【０１１２】
方法
ゲル化した混合物（シリコーンエラストマーと溶媒とのブレンド）を１４．５％の固形分含有量まで希釈した。同じ量のシリコーンエラストマーと溶媒との異なるブレンドおよび異なる量の日焼け止め剤Ｐａｒｓｏｌ  ＭＣＸをベース配合物中に加えることによって試料を調製した。試料１は非機能性シリコーンエラストマー（ＮＳＥ）を含んだ。試料２はアルキル修飾されたシリコーンエラストマー（ＡＳＥ）を含んだ。試料３はフェニル修飾されたシリコーンエラストマー（ＰＳＥ）を含んだ。試料４は二重修飾（アルキルおよびフェニル）されたシリコーンエラストマー（ＤＳＥ）を含んだ。
【０１１３】
粘度試験
ＤＶ−ＩＩ＋ＰＲＯ  Ｄｉｇｉｔａｌ  Ｖｉｓｃｏｍｅｔｅｒ（Ｂｒｏｏｋｆｉｅｌｄ  Ｌｔｄ）を使用して、１０ｒｐｍの一貫したせん断速度で試料に対するロールの粘度を測定した。自動化プログラムにより測定を制御できるＰＣにこの粘度計を接続した。２５℃の温度で１分後に測定された値を使用した。別段の記載がなければ、値はセンチポアズ（ｃＰ＝ｍＰａ・Ｓ）で記している。
【０１１４】
安定性試験
本明細書中で使用する場合、安定性とは、組成物がその見た目、匂い、および相分離することなく主な構造を維持することをいう。試料をプラスチック瓶中に注ぎ、瓶の２／３まで充填した。次いで、試料をオーブン中で５０℃で貯蔵した。安定性試験のために試料を毎日確認した。試料の見た目を観察し、記録した。観察は試料がまだ温かいうちに行い、次いで別の観察を行うまで試料を２４時間オーブン中に残しておいた。
【０１１５】
粘度および安定性の結果を表６に報告する。
【表６】
2019517458.tif 000014
【０１１６】
結果
非機能性シリコーンエラストマーを含む試料７は日焼け止め剤との不良な混和性を示したことが分かる。１０重量％より高い量で日焼け止め剤を加えた時に、配合物はわずかな油の漏出で不安定となった。二重修飾されたシリコーンエラストマーを含む試料１０は、全ての試料の中で日焼け止め剤との最良の混和性を示した。１５重量％の日焼け止め剤を加えた時でさえ、配合物は良好な安定性を維持した。
【０１１７】
［実施例４］
本実施例は、組成物の日焼け止め性能を実証する。ここで使用した試料は、実施例３に挙げた試料７〜１０であった。
【０１１８】
方法
ｉｎ  ｖｉｔｒｏ  ＳＰＦ試験
ＬａｂＳｐｈｅｒｅ  ＵＶ−２０００Ｓ  ＳＰＦ計を使用して薄膜透過度測定を実行した。ポリ（メチルメタクリレート）（ＰＭＭＡ）プレートを基材として使用した。試料を２ｍｇ／ｃｍ２の密度のＰＭＭＡ基材に均一に塗布した。１５分間の乾燥後、試料プレートを標準的ＵＶランプ下に曝露し、試料プレートについての透過度のスキャンを実行した。各サンプルプレートについて９つの異なる位置をスキャンした。同じ試料を３回試験した。１．３ｍｇ／ｃｍ２の密度のグリセリンをコーティングしたブランクのＰＭＭＡプレートを使用して基準透過度を得た。ツールを備えたＬａｂＳｐｈｅｒｅソフトウェアを使用して透過度の値をＳＰＦ値に変換した。
【０１１９】
シリコーンエラストマーと日焼け止め剤との異なる組合せの試料のＳＰＦ値を測定し、それを表７に要約した。
【表７】
2019517458.tif 000015
【表８】
2019517458.tif 000016
【０１２０】
結果
同じ量の日焼け止め剤を用いた場合でさえ、二重修飾されたシリコーンエラストマーを含む試料１０は、試料７および試料９と比べてより高いＳＰＦ値を提供することが実証される。表４はさらに、試料１０のＳＰＦ値は配合物中の日焼け止め剤の量の増加と共に増加することを示した。
【０１２１】
［実施例５］
本実施例は、二重修飾（アルキルおよびフェニル）されたシリコーンエラストマーを含む組成物の光安定性を実証する。全ての成分は、配合物全体の重量パーセントによっておよび活性成分のレベルとして表している。
【表９】
2019517458.tif 000017
【０１２２】
方法
配合物中に同じ量のシリコーンエラストマーと溶媒との異なるブレンド（１４．５％の固形分含有量を有する）を加えることによって試料を調製した。実施例４に記載したものと同じプロトコールを使用して、組成物のｉｎ  ｖｉｔｒｏ  ＳＰＦ値を測定した。
【０１２３】
結果
結果は、二重修飾されたシリコーンエラストマーを含む試料１２は２４日の貯蔵後でさえＳＰＦ値を維持したが、試料１１のＳＰＦ値は時間につれて減少したことを示した。
【０１２４】
［実施例６］
本実施例は、日焼け止め性能に対する組成物中の二重修飾されたシリコーンエラストマーと溶媒とのブレンドの濃度の効果を実証する。全ての成分は、配合物全体の重量パーセントによっておよび活性成分のレベルとして表している。
【表１０】
2019517458.tif 000018
【０１２５】
方法
配合物中に異なる量の二重修飾されたシリコーンエラストマーと溶媒とのブレンド（１４．５％の固形分含有量を有する）を加えることによって試料を調製した。実施例３および実施例４に記載したものと同じプロトコールを使用して、組成物の粘度およびｉｎ  ｖｉｔｒｏ  ＳＰＦ値を測定した。
【０１２６】
結果
より低い量の二重修飾されたシリコーンエラストマーと溶媒とのブレンドを含む試料はより高いＳＰＦ値を示したことが分かる。１０．５重量％の二重修飾されたシリコーンエラストマーと溶媒とのブレンドを含む試料１５は、その他の試料よりも優れた日焼け止め性能を示した。
【０１２７】
［実施例７］
本実施例は、シリコーンエラストマーとカプリル酸／カプリン酸トリグリセリド（ＧＴＣＣ）の共溶媒との混和性を実証する。全ての成分は、配合物全体の重量パーセントによっておよび活性成分のレベルとして表している。
【表１１】
2019517458.tif 000019
【表１２】
2019517458.tif 000020
【０１２８】
方法
配合物中に同じ量のシリコーンエラストマーと溶媒との異なるブレンド（１４．５％の固形分含有量を有する）を加えることによって試料を調製した。実施例３に記載したものと同じプロトコールを使用して、組成物の粘度および安定性を測定した。
【０１２９】
結果
二重修飾されたシリコーンエラストマーを含む試料は、非機能性シリコーンエラストマーを含む試料よりもはるかに良好なカプリル酸／カプリン酸トリグリセリドの共溶媒との混和性を示したことが分かる。５重量％より高い量でＧＴＣＣを含む試料１６は良好な粘度を依然として維持し、シリコーンエラストマーと溶媒とのブレンドはその構造を維持したことを説明する。
【０１３０】
より高い量の日焼け止め剤を組成物に加えた時に、二重修飾されたシリコーンエラストマーを含む試料は、非機能性シリコーンエラストマーを含む試料よりもはるかに良好なカプリル酸／カプリン酸トリグリセリドの共溶媒との混和性を示した。試料２８は６７日間安定であったが、試料２９は２時間後に不安定であった。
【国際調査報告】
2019517458.tif 000022
2019517458.tif 000023
2019517458.tif 000024